(57)【要約】【課題】遮炎性能を高めることができ、軽量化及び低コスト化を図ることができる防火板ガラスの取付構造体を提供する。【解決手段】加熱側からの加熱による非加熱側への延焼を防止するための防火板ガラス１０を下枠１に取り付けた防火板ガラスの取付構造体であって、加熱側に設けられる耐熱板ガラス１１と、非加熱側に設けられ、加熱された際に耐熱板ガラス１１より割れやすい板ガラス１２とを樹脂層１３を介して貼り合わせた防火板ガラス１０、または耐熱ガラスの非加熱側に飛散防止フィルム１６が貼り付けられた防火板ガラス１０と、防火板ガラスの下端部１０ａを収納する収納部２を有する下枠１とを備え、下枠１が、収納部２から非加熱側に向かって略水平に延びる水平部３と、水平部３から下方に傾斜して延びる傾斜部４とを有し、水平部３の非加熱側端部３ａと防火板ガラス１０の非加熱側端面１２ａとの間の水平方向の距離Ｌが、１０ｍｍ以下となるように水平部３及び傾斜部４が形成されていることを特徴としている。【選択図】図１
2012197560.tif 000002
【特許請求の範囲】
【請求項１】
加熱側からの加熱による非加熱側への延焼を防止するための防火板ガラスを枠体に取り付けた防火板ガラスの取付構造体であって、
加熱側に設けられる耐熱板ガラスと、非加熱側に設けられ、加熱された際に前記耐熱板ガラスより割れやすい板ガラスとを樹脂層を介して貼り合わせた防火板ガラス、または耐熱ガラスの非加熱側に飛散防止フィルムが貼り付けられた防火板ガラスと、
前記防火板ガラスの下端部を収納する収納部を有する下枠とを備え、
前記下枠が、前記収納部から非加熱側に向かって略水平に延びる水平部と、前記水平部から下方に傾斜して延びる傾斜部とを有し、前記水平部の非加熱側端部と前記防火板ガラスの非加熱側端面との間の水平方向の距離が、１０ｍｍ以下となるように前記水平部及び前記傾斜部が形成されていることを特徴とする防火板ガラスの取付構造体。
【請求項２】
前記傾斜部の傾斜角度が、水平面に対して１０°以上９０°未満であることを特徴とする請求項１に記載の防火板ガラスの取付構造体。
【請求項３】
前記耐熱板ガラスが、−１０×１０−７／Ｋ以上１０×１０−７／Ｋ以下の熱膨張係数を有する耐熱結晶化ガラスからなることを特徴とする請求項１または２に記載の防火板ガラスの取付構造体。
【請求項４】
前記樹脂層及び前記飛散防止フィルムが、ポリビニルブチラール、エチレン−酢酸ビニル共重合体、ポリエチレンテレフタレート、ポリカーボネート、アクリル樹脂、ポリエステル樹脂、塩化ビニル樹脂、紫外線硬化性樹脂、及びフッ素樹脂よりなる群より選ばれる少なくとも１種から形成されていることを特徴とする請求項１〜３のいずれか１項に記載の防火板ガラスの取付構造体。
【請求項５】
非加熱側に設けられる前記板ガラスの厚みが、加熱側に設けられる前記耐熱板ガラスの厚みよりも薄いことを特徴とする請求項１〜４のいずれか１項に記載の防火板ガラスの取付構造体。
【発明の詳細な説明】
【技術分野】
【０００１】
本発明は、防火板ガラスとして耐熱板ガラスを用いた防火板ガラスの取付構造体に関するものである。
【背景技術】
【０００２】
近年、事務所ビル、デパート等の大型建築物が増加するにつれて、火災時に火炎や煙を遮断して延焼を最小限に食い止める防火戸の機能を有する防火設備や特定防火設備が国土交通省からの認定を取得して市販され、その使用量が増加している。
【０００３】
防火設備とは、建築基準法第２条第９号の二のロに規定してあり、通常の火災による火炎が加えられた場合に、加熱開始後２０分間、加熱面以外の面に火炎を出さない性能を有するものであり、また特定防火設備とは建築基準法施行令第１１２条第１項に規定してあり、通常の火災による火炎が加えられた場合に、加熱開始後１時間、加熱面以外の面に火炎を出さない性能を有するものであり、認定を受けるには国土交通省から指定された評価試験機関による試験に合格する必要がある。
【０００４】
現在、防火設備及び特定防火設備に使用される耐熱板ガラスとしては、耐熱強化ガラス、低膨張防火ガラス、耐熱結晶化ガラスなどが知られている。
【０００５】
耐熱強化ガラスは、建築用板ガラスとして通常使用されているソーダ石灰ガラスを原寸寸断して、エッジに特殊研磨を施した後に特殊な熱強化処理をして耐熱強度を高めたものである。低膨張防火ガラスは、建築用板ガラスとして通常使用されているソーダ石灰ガラスに対して、ソーダ、石灰を減らして主にホウ酸を用いたガラスからなるものであり、原寸切断した後、熱処理して防火用に使用できるようにしたガラスである。耐熱結晶化ガラスは、リチウムアルミナ珪酸塩系組成のガラスで、素板ガラスを再熱処理してガラス全体に微細結晶を析出して熱膨張をほとんどなくして、熱衝撃強度を高めたものである。
【０００６】
上記の耐熱板ガラスとしては、防火設備及び特定防火設備に要求される耐熱性能とともに、人体や物体が板ガラスに衝突しても鋭利な破片が飛散しないような衝撃安全性をも要求される場合がある。このような場合、耐熱板ガラス２枚以上を樹脂層を介して貼り合わせ一体化させた貼り合わせガラスが用いられる場合がある。また、板ガラスの一方面に飛散防止フィルムを貼り付けることにより、衝撃安全性が付与される場合がある。
【０００７】
特許文献１及び２においては、複数の防火性ガラス板の片面あるいは両面に、鎖状の分子構造のみからなるフッ素樹脂フィルムが接着された防火安全ガラスが開示されている。特許文献３においては、特許文献２に記載の防火安全ガラスの製造方法が開示されている。
【０００８】
特許文献４〜６においては、貼り合わせ構造の防火板ガラスの取付構造が開示されている。
【先行技術文献】
【特許文献】
【０００９】
【特許文献１】特開平４−２２４９３８号公報
【特許文献２】特開平８−１３２５６０号公報
【特許文献３】特開平９−２８４７号公報
【特許文献４】特開平９−２２７１７６号公報
【特許文献５】特開平１０−１８７２４号公報
【特許文献６】特開２０１０−０１３３３８号公報
【発明の概要】
【発明が解決しようとする課題】
【００１０】
しかしながら、複数の耐熱板ガラスを樹脂層を介して貼り合わせて一体化した防火板ガラスは、複数枚の耐熱板ガラスを用いるため、重量が重くなるという問題がある。また、耐熱板ガラスとして、耐熱結晶化ガラスなどの耐熱性の良好なガラスを用いると、非常に高価なものになってしまうという問題がある。
【００１１】
また、耐熱板ガラスの表面に飛散防止フィルムを貼り付けた防火板ガラスにおいては、耐熱板ガラスが加熱された際、加熱側とは反対側の非加熱側に設けられた飛散防止フィルムが燃焼してしまい、結果的に延焼を防止することができないという問題がある。
【００１２】
本発明の目的は、遮炎性能を高めることができ、軽量化及び低コスト化を図ることができる防火板ガラスの取付構造体を提供することにある。
【課題を解決するための手段】
【００１３】
本発明は、加熱側からの加熱による非加熱側への延焼を防止するための防火板ガラスを枠体に取り付けた防火板ガラスの取付構造体であって、加熱側に設けられる耐熱板ガラスと、非加熱側に設けられ、加熱された際に耐熱板ガラスより割れやすい板ガラスとを樹脂層を介して貼り合わせた防火板ガラス、または耐熱ガラスの非加熱側に飛散防止フィルムが貼り付けられた防火板ガラスと、防火板ガラスの下端部を収納する収納部を有する下枠とを備え、下枠が、収納部から非加熱側に向かって略水平に延びる水平部と、水平部から下方に傾斜して延びる傾斜部とを有し、水平部の非加熱側端部と防火板ガラスの非加熱側端面との間の水平方向の距離が、１０ｍｍ以下となるように水平部及び傾斜部が形成されていることを特徴としている。
【００１４】
傾斜部の傾斜角度は、水平面に対して１０°以上９０°未満であることが好ましい。
【００１５】
耐熱板ガラスは、−１０×１０−７／Ｋ以上１０×１０−７／Ｋ以下の熱膨張係数を有する耐熱結晶化ガラスからなることが好ましい。
【００１６】
上記樹脂層及び上記飛散防止フィルムは、ポリビニルブチラール、エチレン−酢酸ビニル共重合体、ポリエチレンテレフタレート、ポリカーボネート、アクリル樹脂、ポリエステル樹脂、塩化ビニル樹脂、紫外線硬化性樹脂、及びフッ素樹脂よりなる群より選ばれる少なくとも１種から形成されていることが好ましい。
【００１７】
非加熱側に設けられる板ガラスの厚みは、加熱側に設けられる耐熱板ガラスの厚みよりも薄いことが好ましい。板ガラスの厚みは、耐熱板ガラスの厚みの１／２以下であることがさらに好ましい。
【発明の効果】
【００１８】
本発明によれば、遮炎性能を高めることができ、軽量化及び低コスト化を図ることができる。
【図面の簡単な説明】
【００１９】
【図１】本発明に従う一実施形態の防火板ガラスの取付構造体を示す断面図。
【図２】図１に示す防火板ガラスの取付構造体において、加熱側から加熱されたときの状態を示す断面図。
【図３】本発明に従う一実施形態において用いられる貼り合わせ一体型の防火板ガラスの製造工程を示す断面図。
【図４】比較例の防火板ガラスの取付構造体を示す断面図。
【図５】図４に示す比較例の防火板ガラスの取付構造体において、加熱側が加熱されたときの状態を示す断面図。
【図６】本発明に従う他の実施形態における防火板ガラスを示す断面図。
【発明を実施するための形態】
【００２０】
以下、本発明を具体的な実施形態により説明するが、本発明は以下の実施形態に限定されるものではない。
【００２１】
本発明の作用効果を説明するため、先ず比較例の防火板ガラスの取付構造体について説明する。
【００２２】
図４は、比較例の防火板ガラスの取付構造体を示す断面図である。図４に示すように、防火板ガラス１０の下端部１０ａは、下枠１の中央部に形成された溝状の収納部２に収納されている。下枠１の下端部１０ａは、収納部２内に配置されたセッティングブロック２ａの上に載せられている。セッティングブロック２ａの上には、防火板ガラス１０を挟むようにバックアップ材２ｂが設けられている。バックアップ材２ｂは、例えばセラミックファイバーのような材料から形成されている。バックアップ材２ｂの上には、シーリング材２ｃが充填されている。
【００２３】
図４において、図面右側が加熱側であり、図面左側が非加熱側である。防火板ガラス１０は、加熱側に設けられる耐熱板ガラス１１と、非加熱側に設けられる板ガラス１２を樹脂層１３により貼り合わせることにより構成されている。
【００２４】
図４に示す比較例の下枠１においては、収納部２から非加熱側に向かって略水平に延びる水平部３が形成されており、水平部３の非加熱側端部３ａから下方に、すなわち略垂直に延びる壁部５が形成されている。防火板ガラスの非加熱側の端面、すなわち板ガラス１２の非加熱側の端面１２ａと、水平部３の非加熱側の端部３ａとの間の水平方向の距離Ｌは、本比較例において、１５ｍｍに設定されている。
【００２５】
図５は、図４に示す比較例の防火板ガラスの取付構造体において、加熱側に炎２０を当てて防火板ガラス１０を加熱した状態を示す断面図である。
【００２６】
図５に示すように、防火板ガラス１０の加熱側に炎２０を当て、防火板ガラス１０を加熱すると、非加熱側に設けられた板ガラス１２の耐熱性が、耐熱板ガラス１１よりも劣るため、板ガラス１２において、亀裂１２ｂが発生する。また、樹脂層１３も加熱されるため、樹脂層１３が溶融する。溶融した樹脂融液１３ａは、板ガラス１２に形成された亀裂１２ｂを通り、板ガラス１２の表面１２ａに沿って下方に流れる。下方に流れた樹脂融液１３ａは、下枠１の水平部３の上に溜まり、水平部３上に溜まった樹脂融液１３ａが、加熱側からの加熱により発火し、炎２１を生じる。
【００２７】
以上のように、図４に示す比較例の防火板ガラスの取付構造体では、加熱側からの加熱によって、非加熱側の板ガラス１２に亀裂１２ｂを生じ、この亀裂１２ｂを通り、樹脂層１３が加熱により溶融して生じる樹脂融液１３ａが板ガラス１２の外部に流れ出る。流れ出た樹脂融液１３ａは下枠１の水平部３の上に溜まり、発火する。このため、加熱側の加熱による非加熱側への延焼を防止することができない。
【００２８】
図１は、本発明に従う一実施形態の防火板ガラスの取付構造体を示す断面図である。
【００２９】
図１に示すように、防火板ガラス１０の下端部１０ａは、図４に示す比較例の防火板ガラスの取付構造体と同様に、下枠１に形成された溝状の収納部２内に収納されている。防火板ガラス１０の下端部１０ａは、収納部２内において、セッティングブロック２ａの上に載せられており、バックアップ材２ｂにより両側を挟まれている。バックアップ材２ｂの上には、シーリング材２ｃが充填されている。
【００３０】
防火板ガラス１０は、加熱側に設けられる耐熱板ガラス１１と、非加熱側に設けられる板ガラス１２と、耐熱板ガラス１１と板ガラス１２の間に設けられる樹脂層１３から構成されている。耐熱板ガラス１１としては、−１０×１０−７／Ｋ以上１０×１０−７／Ｋ以下の熱膨張係数を有する耐熱結晶化ガラスを用いることが好ましい。このような耐熱結晶化ガラスを用いることにより、火災時の８００℃に達する高温環境下においても、ほぼ０に近い熱膨張係数を有しているので、火炎による急激な加熱やスプリンクラー等からの放水による急激な冷却時の熱衝撃によって破損するのを防止することができる。耐熱板ガラス１１の熱膨張係数は、さらに０に近い−５×１０−７／Ｋ以上５×１０−７／Ｋ以下の範囲であることが好ましい。
【００３１】
また、上記の熱膨張係数を有する耐熱結晶化ガラスは、一般に主結晶としてβ−石英固溶体を析出しており、通常の窓板ガラスが軟化変形する８００℃の高温下でも軟化変形しないものであるため、火災時に変形やそれに伴う破損を起こすことがなく、火炎や煙を遮る機能に優れている。これらの性能を有する耐熱結晶化ガラスを使用することは、建築基準法第２条第９号のニのロで規定されている防火設備の遮炎性能の基準及び建築基準法施工令第１１２条第１項で規定されている特定防火設備の基準を満たす上で有効である。
【００３２】
本実施形態においては、耐熱板ガラス１１として、透明で、かつ３０〜７５０℃の温度範囲における熱膨張係数が−３×１０−７／Ｋの耐熱結晶化ガラス（日本電気硝子株式会社社製、商品名「ファイアライト」）を用いている。また、耐熱板ガラス１１の寸法は、１２００×２４００×４ｍｍである。従って、厚みは４ｍｍである。
【００３３】
非加熱側に設けられる板ガラス１２は、加熱された際、耐熱板ガラス１１より割れやすい板ガラスである。耐熱板ガラス１１として、耐熱結晶化ガラスを用いる場合、板ガラス１２としては、上述の耐熱強化ガラス、低膨張防火ガラスなどを用いることができる。また、厚みが薄くなることなどにより、加熱された際耐熱板ガラス１１よりも割れやすくなる場合には、耐熱板ガラス１１と同様の耐熱結晶化ガラスを用いてもよい。本実施形態においては、板ガラス１２として、ホウ珪酸ガラスを用いている。寸法は、１２００×２４００×０．７ｍｍであり、従って厚みは、０．７ｍｍである。
【００３４】
樹脂層１３としては、例えば、ポリビニルブチラール、エチレン−酢酸ビニル共重合体、ポリエチレンテレフタレート、ポリカーボネート、アクリル樹脂、ポリエステル樹脂、塩化ビニル樹脂、紫外線硬化性樹脂、及びフッ素樹脂などが挙げられる。
【００３５】
フッ素樹脂としては、鎖状の分子構造を有するフッ素樹脂が好ましく用いられる。鎖状の分子構造を有するフッ素樹脂としては、例えば、テトラフルオロエチレン、ヘキサフルオロプロピレンおよびビニリデンフルオライドのモノマー等の共重合体から形成されてなるものであり、樹脂フィルムを構成するモノマーとしては、例えばテトラフルオロエチレン（ＴＦＥ）、ヘキサフルオロプロピレン（ＨＦＰ）、ビニリデンフルオライド（ＶＤＦ）、ポリクロロトリフルオロエチレン（ＰＣＴＦＥ）、ビニルフルオライド（ＶＦ）、パーフルオロアルキルビニルエーテル（ＰＦＡ）等が使用可能であるが、特にテトラフルオロエチレン、ヘキサフルオロプロピレン、ビニリデンフルオライドのモノマーの共重合体からなるフッ素樹脂が、融点が低いため好適である。
【００３６】
このような鎖状の分子構造のみからなるフッ素樹脂は、炭素−フッ素間の強固な原子間結合と、フッ素原子が炭素骨格を取り囲むことによるバリアー効果によって難燃性であり、空気中では燃えないという特性を有している。またこのフッ素樹脂は、重合度が高く、他の分子構造のフッ素樹脂に比べて複雑に絡み合った構造を有するため、伸びと引っ張り強度が大きく、これをガラス板に接着すると、衝撃吸収性に富み、耐貫通性、飛散防止性に優れた材料が得られる。また、鎖状の分子構造を有するフッ素樹脂が、鎖状の分子構造のみからなるフッ素樹脂であることが、防火安全ガラスに高い難燃性及び強度を発揮させる上で好ましい。
【００３７】
樹脂層１３の厚みとしては、０．０５ｍｍ以上２ｍｍ以下の範囲が好ましい。樹脂層１３の厚みが０．０５ｍｍ未満であると、所望の耐衝撃性を得ることが困難な場合がある。樹脂層１３の厚みが２ｍｍを超えると、窓として用いる場合の高い透明性を確保することが困難になり、さらには火災時に樹脂が溶融するときに、煙が多く発生しやくなるため、防火上好ましくない。また、樹脂層１３の厚みが２ｍｍを超えると、防火安全ガラスを製造する際の経済性及び組み立て時の作業性が損なわれる。
【００３８】
樹脂層１３は、透明または半透明であることが好ましいが、着色及び／または模様が施されていてもよい。また、紫外線の遮蔽性能や赤外線の遮蔽性能を有するものであってもよい。
【００３９】
本実施形態においては、テトラフルオロエチレン（ＴＦＥ）４０質量％、ヘキサフルオロプロピレン（ＨＥＰ）２０質量％、及びビニリデンフルオライド（ＶＤＦ）４０質量％の共重合体からなり、厚さ０．５ｍｍの鎖状の分子構造のみからなるフッ素樹脂フィルムを用いている。
【００４０】
図１に示すように、下枠１は、収納部２から非加熱側に向かって略水平方向に延びる水平部３を有している。水平部３の非加熱側端部３ａからは、さらに下方に傾斜して延びる傾斜部４が形成されている。傾斜部４の非加熱側端部からは略垂直方向、すなわち下方に向かって延びる壁部５が形成されている。
【００４１】
水平部３の非加熱側端部３ａと、防火板ガラス１０の非加熱側端面１２ａとの間の水平方向の距離Ｌは、本発明において１０ｍｍ以下である。本実施形態において、距離Ｌは、７ｍｍに設定されている。
【００４２】
また、傾斜部４の水平面に対する傾斜角度θは、本発明において、１０°以上９０°未満であることが好ましく、さらに好ましくは、２０°以上９０°未満である。本実施形態においては、３０°に設定されている。
【００４３】
図３は、防火板ガラス１０を製造する工程を説明するための断面図である。
【００４４】
図３（ａ）に示すように、耐熱板ガラス１１の上に、樹脂層１３となるフッ素樹脂フィルムを配置する。
【００４５】
次に、図３（ｂ）に示すように、樹脂層１３の上に、板ガラス１２を載置する。次に、図３（ｃ）のようにして積層した積層体の周囲に、真空用パッキン１４を装着する。真空用パッキン１４の溝部に積層体の端面を嵌め込むことにより装着する。真空用パッキン１４を装着した状態で、オートクレーブ装置１５に入れ、オートクレーブ装置１５内を減圧ポンプによって減圧することにより、耐熱板ガラス１１と樹脂層１３との間、及び板ガラス１２と樹脂層１３との間に存在する気泡を取り除きながら、１４０℃、１２ｋｇｆ／ｃｍ２の環境下で、１５分間保持して熱圧着処理を行う。
【００４６】
以上のようにして、図３（ｄ）に示すような防火板ガラス１０が得られる。
【００４７】
図１に示す下枠１は、厚み１．６ｍｍのスチール板から作製している。
【００４８】
図２は、図１に示す防火板ガラス１０の取付構造体の加熱側を炎２０によって加熱したときの状態を示す断面図である。
【００４９】
図２に示すように、防火板ガラス１０の加熱側において、炎２０によって加熱されると、非加熱側の板ガラス１２に亀裂１２ｂが発生する。樹脂層１３が加熱することによって生じる樹脂融液１３ａは、この板ガラス１２に形成された亀裂１２ｂを通り、板ガラス１２の非加熱側表面１２ａに沿って流れ落ちる。樹脂融液１３ａは、水平部３まで流れ落ちた後、水平部３の上で溜まることなく、水平部３に連なる傾斜部４の傾斜に沿って下方に流れ落ちる。傾斜部４に沿って流れ落ちた樹脂融液１３ａは、さらに略垂直方向に延びる壁部５の表面に沿って下方に流れる。
【００５０】
従って、樹脂融液１３ａは水平部３及び傾斜部４に溜まることなく、加熱側から遠い位置に設けられている壁部５を通り、下方に流れ落ちる。従って、相対的に高い温度である水平部３及び傾斜部４の上に溜まることがない。このため、水平部３及び傾斜部４において樹脂融液１３ａが発火するのを防止することができる。従って、本発明によれば、加熱側からの加熱による非加熱側への延焼を有効に防止することができる。
【００５１】
図１に示す本実施形態の防火板ガラスの取付構造体について、以下のようにして防火性能を評価するため、加熱試験を行った。加熱試験の加熱条件は、加熱温度Ｔ（平均炉内温度）が、以下の式で求められる加熱時間Ｔとなるように設定した。
【００５２】
Ｔ＝３４５ｌｏｇ１０（８ｔ＋１）＋２０
【００５３】
上記の式において、Ｔは平均炉内温度（℃）であり、ｔは試験の経過時間（分）である。本加熱試験では、加熱時間ｔを６０分に設定している。
【００５４】
加熱開始後４分１５秒で、板ガラス１２に亀裂１２ｂが発生し、この亀裂１２ｂを通り、樹脂融液１３ａが下方に流れたが、水平部３及び傾斜部４においては、樹脂融液１３ａの溜まりが形成されず、非加熱側において発火は観察されなかった。
【００５５】
その後、加熱開始２０分後において、耐熱板ガラス１１と板ガラス１２の間に溜まった樹脂融液１３ａが黒く変色し、その状態で加熱開始後６０分まで経過した。
【００５６】
板ガラス１２においては、破片の大部分が落下したが、耐熱板ガラス１１においては、有害な変形などは発生しなかった。従って、本実施形態の防火板ガラス１０の取付構造体によれば、加熱側からの加熱による非加熱側への延焼を有効に防止することができ、試験判定は合格となった。
【００５７】
比較のため、水平部３の非加熱側端部３ａと防火板ガラス１０の非加熱側端面１２ａとの間の水平の距離Ｌが、１２ｍｍである下枠１を作製し、上記と同様の加熱試験を行ったところ、水平部３の上に樹脂融液１３ａの溜まりが生じ、溜まった樹脂融液１３ａが発火した。従って、加熱側からの加熱による非加熱側への延焼を防止することができなかった。
【００５８】
本発明において、距離Ｌは、１０ｍｍ以下であり、さらに好ましくは、２ｍｍ以上１０ｍｍ以下であり、さらに好ましくは２ｍｍ以上８ｍｍ以下である。
【００５９】
上記実施形態においては、防火板ガラスとして、耐熱板ガラス１１と板ガラス１２とを樹脂層１３を介して貼り合わせた防火板ガラス１０を例にして説明したが、耐熱ガラスの非加熱側に飛散防止フィルムが貼り付けられた防火板ガラスに対しても本発明を適用することができる。
【００６０】
図６は、このような防火板ガラスを示す断面図である。図６に示すように、耐熱板ガラス１１の上には、飛散防止フィルム１６が貼り付けられている。飛散防止フィルム１６の材質としては、樹脂層１３と同様のものを用いることができ、また、その厚みも、樹脂層１３と同様の厚みとすることが好ましい。
【００６１】
図６に示すような耐熱板ガラス１１の表面に飛散防止フィルム１６を貼り付けた防火板ガラス１０を用いても、上記本発明の効果を得ることができる。
【符号の説明】
【００６２】
１…下枠
２…収納部
２ａ…セッティングブロック
２ｂ…バックアップ材
２ｃ…シーリング材
３…水平部
４…傾斜部
５…壁部
１０…防火板ガラス
１０ａ…下端部
１１…耐熱板ガラス
１２…板ガラス
１２ａ…端面
１２ｂ…亀裂
１３…樹脂層
１３ａ…樹脂融液
１４…真空用パッキン
１５…オートクレーブ装置
１６…飛散防止フィルム
２０，２１…炎
【図１】
2012197560.tif 000003
【図２】
2012197560.tif 000004
【図３】
2012197560.tif 000005
【図４】
2012197560.tif 000006
【図５】
2012197560.tif 000007
【図６】
2012197560.tif 000008